(57)【要約】【課題】    本発明の目的は、熱安定性を損ねることなく、硬化性に優れたフェノール樹脂成形材料を提供することである。【解決手段】  フェノール樹脂、及び１２ヒドロキシステアリン酸化合物を含有することを特徴とし、前記１２ヒドロキシステアリン酸化合物は、１２ヒドロキシステアリン酸亜鉛、１２ヒドロキシステアリン酸カルシウム、１２ヒドロキシステアリン酸マグネシウムの中から選ばれた１種以上を含むものであることが好ましい。【選択図】  なし【特許請求の範囲】
【請求項１】
フェノール樹脂及び１２ヒドロキシステアリン酸化合物を含有することを特徴とする、フェノール樹脂成形材料。
【請求項２】
前記１２ヒドロキシステアリン酸化合物の含有量は、成形材料全体に対し、０．１〜３重量％である請求項１に記載のフェノール樹脂成形材料。
【請求項３】
前記１２ヒドロキシステアリン酸化合物は、１２ヒドロキシステアリン酸亜鉛、１２ヒドロキシステアリン酸カルシウム、１２ヒドロキシステアリン酸マグネシウムの中から選ばれた１種以上を含むものである請求項１又は２に記載のフェノール樹脂成形材料。
【請求項４】
更に、ガラス繊維と、クレー、炭酸カルシウム、ウォラストナイト、及び、タルクの中から選ばれた１種以上とを含むものである請求項１〜３のいずれかに記載のフェノール樹脂成形材料。
【発明の詳細な説明】
【技術分野】
【０００１】
本発明は、フェノール樹脂成形材料に関するものである。
【背景技術】
【０００２】
フェノール樹脂成形材料から得られる成形品は、耐熱性、寸法安定性、成形加工性等に優れる為、身近な厨房、漆器製品から耐熱性や強度面で信頼性を要求される自動車、電気、電子等の基幹産業分野において長期にわたり使用されてきた実績がある。特に最近では、金属部品をガラス繊維で強化した高強度のフェノール樹脂成形品に置換することで、大幅なコストダウン及び軽量化が可能となることから、積極的な代替の検討が行われている。
【０００３】
これらの成形材料を成形する際の成形時間は、生産コストに大きな影響を及ぼす。すなわち、硬化時間を現状と比較し短縮することができれば、生産ラインのハイサイクル化を達成する事ができ、生産性を高めることが可能であるということである。従来、ノボラック型フェノール樹脂を用いたフェノール樹脂成形材料の硬化時間を短縮する為に、様々な改良が行われている。
例えば、ノボラック型フェノール樹脂、ヘキサメチレンテトラミンとフタル酸、安息香酸、及びサリチル酸等の各種カルボン酸、パラトルエンスルホン酸、及びベンゼンスルホン酸等の各種スルホン酸等の酸性物質を樹脂組成物に混合する方法等が挙げられる（例えば、特許文献１参照）。しかし、この方法では硬化時間を短縮することはできるが、フェノール樹脂成形材料の熱安定性が低下する問題が生じていた。また、前述の酸性物質と塩基性物質の複合塩を樹脂組成物に混合する方法、通常のランダムノボラック樹脂の代わりにフェノール性水酸基のオルト‐オルト位にメチレン鎖を有するハイオルソ・ノボラック樹脂を使用する方法等が挙げられる（例えば、特許文献２参照）。しかし、これらの方法でも、硬化時間を短縮することはできるが、熱安定性が低下する問題が生じていた。
【０００４】
【特許文献１】特開平１１−３４３３８４号公報
【特許文献２】特開平０９−０２５３９０号公報
【発明の開示】
【発明が解決しようとする課題】
【０００５】
本発明の目的は、熱安定性を損ねることなく、硬化性に優れたフェノール樹脂成形材料を提供することである。
【課題を解決するための手段】
【０００６】
このような目的は、下記（１）〜（４）に記載の本発明により達成される。
（１）フェノール樹脂、及び１２ヒドロキシステアリン酸化合物を含有することを特徴とする、フェノール樹脂成形材料。
（２）前記１２ヒドロキシステアリン酸化合物の含有量は、成形材料全体の０．１〜３重量％である（１）に記載のフェノール樹脂成形材料。
（３）前記１２ヒドロキシステアリン酸化合物は、１２ヒドロキシステアリン酸亜鉛、１２ヒドロキシステアリン酸カルシウム、１２ヒドロキシステアリン酸マグネシウムの中から選ばれた１種以上を含むものである（１）又は（２）に記載のフェノール樹脂成形材料。
（４）更に、ガラス繊維と、クレー、炭酸カルシウム、ウォラストナイト、及び、タルクの中から選ばれた１種以上とを含むものである（１）〜（３）のいずれかに記載のフェノール樹脂成形材料。
【発明の効果】
【０００７】
本発明のフェノール樹脂成形材料は、フェノール樹脂、及び１２ヒドロキシステアリン酸化合物を含有することを特徴とするものであり、熱安定性を損ねることなく、硬化性に優れたフェノール樹脂成形材料を得ることができるものである。
また、１２ヒドロキシステアリン酸化合物の含有量を成形材料全体の０．１〜３重量％にすることで、硬化性を更に優れたものにすることができる。
【発明を実施するための最良の形態】
【０００８】
以下、本発明のフェノール樹脂成形材料（以下、単に「成形材料」ということがある）について詳細に説明する。
本発明の成形材料は、フェノール樹脂、及び１２ヒドロキシステアリン酸化合物を含有することを特徴とするものである。
【０００９】
本発明の成形材料に用いられるフェノール樹脂としては、ノボラック型フェノール樹脂またはレゾール型フェノール樹脂が挙げられ、これらを単独、あるいは両者を併用することができる。ノボラック型フェノール樹脂を使用する場合、通常、硬化剤としてヘキサメチレンテトラミンを使用する。ヘキサメチレンテトラミンを用いる場合、その含有量は特に限定されないが、ノボラック型フェノール樹脂１００重量部に対して、１０〜３０重量部配合することが好ましく、特に１５〜２５重量部配合することが好ましい。ヘキサメチレンテトラミンの含有量が上記上限値を越えると、成形品の機械的強度が低下する場合があり、上記下限値未満では、成形収縮を充分低減することができず、成形品の機械的強度が低下する場合がある。
【００１０】
本発明の成形材料には、１２ヒドロキシステアリン酸化合物を使用する。これにより、成形材料に熱安定性、及び優れた硬化性を付与することができる。
上記１２ヒドロキシステアリン酸化合物としては、１２ヒドロキシステアリン酸の金属塩を好適に用いることができる。
このような１２ヒドロキシステアリン酸の金属塩としては特に限定されないが、例えば、１２ヒドロキシステアリン酸亜鉛、１２ヒドロキシステアリン酸カルシウム、１２ヒドロキシステアリン酸マグネシウムが挙げられ、これらを単独で用いてもよく、２種以上を併用してもかまわない。この中でも特に１２ヒドロキシステアリン酸亜鉛が、硬化性及び熱安定性を向上させる効果が高いことから好ましい。
【００１１】
上記特性を発現するメカニズムは明確ではないが、１２ヒドロキシステアリン酸化合物は、一般にポリマーへの充填剤の分散性を良くすることから、フェノール樹脂への硬化剤、硬化助剤の分散が高分散となり、硬化反応の効率が高まり、優れた硬化性を付与すると共に、優れた潤滑作用により外部応力によるせん断発熱を抑える為、高い熱安定性を発現していると推測される。
【００１２】
１２ヒドロキシステアリン酸化合物の含有量は特に限定されないが、成形材料全体に対して０．１〜３重量％であることが好ましく、特に好ましくは１〜２重量％である。上記下限値未満では優れた硬化性が充分に発現しない場合があり、上記上限値を超えると成形材料製造時の作業性が低下する場合がある。
【００１３】
本発明の成形材料には、ガラス繊維を使用することができる。これにより、得られる成形品の機械的強度が向上する。ガラス繊維の繊維径は、特に限定されないが、１０〜１５μｍが好ましい。これにより、成形材料化段階での作業性を向上させることができる。また、ガラス繊維の繊維長は、特に限定されないが、１〜３ｍｍのチョップドストランドタイプのものを使用することが好ましい。これにより、成形材料化時の作業性、成形性及び成形物の強度を向上させることができる。
【００１４】
上記ガラス繊維の含有量は、特に限定されないが、成形材料全体に対して３０〜６０重量％が好ましく、特に４５〜５５重量％が好ましい。ガラス繊維の含有量が上記下限値よりも少ないと、成形品の機械的強度が不十分となる場合があり、上記上限値よりも多いと、成形材料製造時の作業性が低下する場合がある。
【００１５】
本発明の成形材料は、上記ガラス繊維以外に無機充填材を含有することができる。この無機充填材としては、特に限定されないが、粉末状のものであることが好ましい。これにより、得られる成形物の機械的強度を向上させるとともに、寸法安定性を向上させることができる。
上記粉末状の無機充填材としては、特に限定されないが、例えば水酸化アルミニウム、水酸化マグネシウム等の水酸化物、炭酸カルシウム、タルク、ウォラストナイト、アルミナ、シリカ、ロックウール、未焼成クレー、焼成クレー、硫酸バリウム等を挙げることができる。これらの中でもクレー、炭酸カルシウム、ウォラストナイト、タルクが好ましく、これらの中から１種以上を選択し、使用することができる。これにより成形材料製造時の作業性を向上させることができる。
【００１６】
上記粉末状の無機充填材の含有量は、特に限定されないが、成形材料全体の５〜３０重量％が好ましく、特に１０〜２０重量％が好ましい。かかる含有量が上記下限値未満であると、成形材料製造時の作業性が低下する場合があり、上記上限値を超えると、成形品の機械的強度が低下する場合がある。
【００１７】
本発明の成形材料には、本発明の目的を損なわない範囲で硬化助剤、顔料、エラストマ等の添加剤を添加することができる。
エラストマとしては例えば、アクリルニトリルブタジエンゴム、ポリビニルブチラールなどを用いることができる。
【００１８】
以上に説明したように、本発明の成形材料は、１２ヒドロキシステアリン酸化合物の有する潤滑性により熱安定性を損ねることなく、優れた分散性により、高い硬化性を持つフェノール樹脂成形材料を得ることができるものである。
【００１９】
本発明の成形材料の製造方法は特に限定されないが、例えば上述の各原料を均一に混合後、ロール、コニーダ、二軸押出し機等の混錬機単独またはロールと他の混合機との組み合わせで加熱混練した後、粉砕して得られる。
【実施例】
【００２０】
以下、本発明を実施例および比較例に基づいて詳細に説明するが、本発明はこれに限定されるものではない。
【００２１】
（実施例１）
成形材料全体に対して、ノボラック型フェノール樹脂３２重量％、ヘキサメチレンテトラミン５重量％、ガラス繊維５０重量％、無機充填材として未焼成クレー１０重量％、１２ヒドロキシステアリン酸亜鉛１重量％、硬化助剤１重量％、顔料１重量％を配合し、約９０℃の加熱ロールで約１０分間混練し、冷却後粉砕して成形材料を得た。
【００２２】
（実施例２）
１２ヒドロキシステアリン酸亜鉛の代わりに、１２ヒドロキシステアリン酸カルシウムとした以外は、実施例１と同様にして成形材料を得た。
【００２３】
（実施例３）
１２ヒドロキシステアリン酸亜鉛の代わりに１２ヒドロキシステアリン酸マグネシウムステアリン酸亜鉛とした以外は、実施例１と同様にして成形材料を得た。
【００２４】
（比較例１）
成形材料全体に対して、ノボラック型フェノール樹脂３２重量％、ヘキサメチレンテトラミン５重量％、ガラス繊維５０重量％、無機充填材として未焼成クレー１０重量％、ステアリン酸マグネシウム１重量％、硬化助剤１重量％、顔料１重量％を配合し、約９０℃の加熱ロールで約１０分間混練し、冷却後粉砕して成形材料を得た。
【００２５】
（比較例２）
ステアリン酸マグネシウムの代わりに、ステアリン酸亜鉛とした以外は、実施例１と同様にして成形材料を得た。
【００２６】
（比較例３）
ステアリン酸マグネシウムの代わりに、モンタン酸カルシウムとした以外は、比較例１と同様にして成形材料を得た。
【００２７】
（比較例４）
ステアリン酸マグネシウムの代わりに、モンタン酸亜鉛とした以外は、比較例１と同様にして成形材料を得た。
【００２８】
（比較例５）
ステアリン酸マグネシウムの代わりに、ステアリン酸カルシウムとした以外は、比較例１と同様にして成形材料を得た。
【００２９】
実施例及び比較例の原材料配合を、表１に示す。数字は全て重量％を示す。
【００３０】
【表１】
2006265317.tif 000002
【００３１】
（使用した原料）
（１）ノボラック型フェノール樹脂：住友ベークライト社製  Ａ−１０８２（数平均分子量８００）
（２）ヘキサメチレンテトラミン：住友精化社製ウロトロピン
（３）ガラス繊維：日本板硝子社製  ＲＥＳ０３−ＢＭ３８（平均繊維径１１μｍ、平均繊維長３ｍｍのチョップドストランド）
（４）未焼成クレー：ＥＣＣ社製  ＥＣＫＡＬＩＴＥＩ
（５）１２ヒドロキシステアリン酸亜鉛：日東化成工業社製  ＺＳ−６
（６）１２ヒドロキシステアリン酸カルシウム：日東化成工業社製  ＣＳ−６
（７）１２ヒドロキシステアリン酸マグネシウム：日東化成工業社製  ＭＳ−６
（８）ステアリン酸マグネシウム：日東化成工業社製  Ｍｇ−Ｓｔ
（９）ステアリン酸亜鉛：日東化成工業社製  Ｚｎ−Ｓｔ
（１０）モンタン酸カルシウム：日東化成工業社製  ＣＳ−８ＣＰ
（１１）モンタン酸亜鉛：日東化成工業社製  ＺＳ−８
（１２）ステアリン酸カルシウム：日東化成工業社製  Ｃａ−Ｓｔ
（１３）硬化助剤：協和化学社製  キョウワマグ３０
（１４）顔料：三菱化学社製  カーボンブラック＃７５０Ｂ
【００３２】
実施例および比較例により得られた成形材料を用いて、次の評価を行った。得られた結果を表２に示す。
【００３３】
【表２】
2006265317.tif 000003
【００３４】
（測定方法）
（１）シャルピー衝撃強さ、曲げ強さ、曲げ弾性率：試験片は、トランスファ成形（１７５℃，硬化時間３分間）により試験片を作製し、ＪＩＳ  Ｋ  ６９１１に準拠して測定した。
【００３５】
（２）硬化時間：１５０℃におけるキュラストメーターを測定することにより算出した。
【００３６】
（３）安定時間：１５０℃におけるラボプラストミルを測定することにより算出した。
【００３７】
表２の結果から、１２ヒドロキシステアリン酸化合物を含有する本発明の成形材料から得られた実施例１〜３は、それを含まない比較１〜５に比較し、機械的強度は変わらず、硬化時間が短縮された。特に、１２ヒドロキシステアリン酸亜鉛を含む実施例１は、硬化時間を短縮しつつ、熱安定性にも優れた成形材料であることが示された。
【産業上の利用可能性】
【００３８】
本発明によれば、熱安定性を向上させつつ硬化時間を短縮したフェノール樹脂成形材料を得ることができる。